이어서 , 2 -( 아크릴 로 일 옥시 ) 에틸 트리 메틸 암모늄 클로라이드 ( DAA ) 의 80 질량 ％ 수용액 363 g , 아크릴아미드 ( AAM ) 28 g , 아크릴산 ( AA ) 7 . 2 g , 가교제 로서 N , N '- 메틸렌 비스 아크릴아미드 0 . 04 g 및 순수 240 g 의 혼합 수용액 을 상기 유층 혼합물 에 첨가 하 여 , 호모지나이저 교반 에 의해 유화 시켰 다 . 이것 을 , 교반 하 에서 50 ℃ 로 조정 하 고 , 질소 가스 를 30 분 간 액 중 에 불 어 넣 었 다 . 그 후 , 질소 가스 를 기상 에 흘리 면서 , 2 , 2 '- 아조 비스 ( 2 , 4 - 디 메틸 발레 로 니트릴 ) 의 4 질량 ％ 톨루엔 용액 2 g 을 가하 고 , 45 내지 55 ℃ 에서 8 시간 중합 시켜 , W / O 형 에멀션 상 액체 로서 가교 폴리머 ( C 1 ) 을 얻 었 다 .